(57)【要約】【課題】包装機の製袋条件の制限、コーナーシワを極力無くす目的等で、包装機での製袋の余裕率を通常よりも大きくする場合においても、収縮したフィルムと被包装物とのフィット感が不足したり、収縮包装体の天面部分に収縮不足による波状のシワが発生すること無く、美麗な収縮包装仕上がり性が得られるポリエチレン系架橋シュリンクフィルムを提供する。【解決手段】密度０．９１５〜０．９３０ｇ／ｃｍ3、ＭＩ０．２〜２．０ｇ／１０分である高圧法により製造される長鎖分岐を有する低密度ポリエチレン２０〜９０重量部、密度０．８６５〜０．９２５ｇ／ｃｍ3、ＭＩ０．５〜４．０ｇ／１０分であるエチレン−αオレフィン共重合体１０〜８０重量部からなるブレンド組成物を主成分とする芯層、及び密度０．９１０〜０．９３０ｇ／ｃｍ3、ＭＩ１．０〜３．０ｇ／１０分である直鎖状低密度ポリエチレンを主成分とする両表面層を有する少なくとも３層以上の構成であり、２０〜６０ｋＧｙの電子線照射により架橋せしめ、縦横同時に３〜６倍の延伸加工を行うことによって得られるポリエチレン系架橋シュリンクフィルム【選択図】なし【特許請求の範囲】
【請求項１】
下記（ａ）を主成分とする芯層、及び下記（ｂ）を主成分とする両表面層を有する少なくとも３層以上の構成であり、２０〜６０ｋＧｙの電子線照射により架橋せしめ、縦横同時に３〜６倍の延伸加工を行うことによって得られるポリエチレン系架橋シュリンクフィルム。
（ａ）密度０．９１５〜０．９３０ｇ／ｃｍ3、ＭＩ０．２〜２．０ｇ／１０分である高圧法により製造される長鎖分岐を有する低密度ポリエチレン（Ａ）２０〜９０重量部、密度０．８６５〜０．９２５ｇ／ｃｍ3、ＭＩ０．５〜４．０ｇ／１０分であるエチレン−αオレフィン共重合体（Ｂ）１０〜８０重量部からなる樹脂組成物。
（ｂ）密度０．９１０〜０．９３０ｇ／ｃｍ3、ＭＩ１．０〜３．０ｇ／１０分である直鎖状低密度ポリエチレン（Ｃ）。
【請求項２】
下記（ａ）を主成分とする芯層、及び下記（ｂ）を主成分とする両表面層を有する少なくとも３層以上の構成であり、２０〜６０ｋＧｙの電子線照射により架橋せしめ、縦横同時に３〜６倍の延伸加工を行う事によって得られる請求項１のポリエチレン系架橋シュリンクフィルム。
（ａ）密度０．９１５〜０．９３０ｇ／ｃｍ3、ＭＩ０．２〜２．０ｇ／１０分である高圧法により製造される長鎖分岐を有する低密度ポリエチレン（Ａ）５０〜９０重量部、密度０．８６５〜０．９２５ｇ／ｃｍ3、ＭＩ０．５〜４．０ｇ／１０分であるエチレン−αオレフィン共重合体（Ｂ）１０〜５０重量部からなる樹脂組成物。
（ｂ）密度０．９１０〜０．９３０ｇ／ｃｍ3、ＭＩ１．０〜３．０ｇ／１０分である直鎖状低密度ポリエチレン（Ｃ）。
【請求項３】
芯層の主成分として用いられる、低密度ポリエチレン（Ａ）とエチレン−αオレフィン共重合体（Ｂ）からなる樹脂組成物１００重量部において、低密度ポリエチレン（Ａ）の組成が６０〜８０重量部である事を特徴とする請求項１のポリエチレン系架橋シュリンクフィルム。
【請求項４】
前記低密度ポリエチレン（Ａ）の２００℃における溶融張力が１０ｇ以上である事を特徴とする請求項１〜３のいずれか一項に記載のポリエチレン系架橋シュリンクフィルム。
【請求項５】
前記架橋せしめるための電子線照射が３０〜４０ｋＧｙであることを特徴とする請求項１〜４のいずれか一項に記載のポリエチレン系架橋シュリンクフィルム。
【請求項６】
前記ポリエチレン系架橋シュリンクフィルムの２５０℃、２１．６ｋｇ荷重条件でのメルトフローレートが、７〜２５ｇ／１０分である事を特徴とする請求項１〜５のいずれか一項に記載のポリエチレン系架橋シュリンクフィルム。
【発明の詳細な説明】
【技術分野】
【０００１】
本発明は、収縮包装材料に使用される、収縮包装仕上がり性に優れたポリエチレン系架橋シュリンクフィルムに関する。
【背景技術】
【０００２】
従来、熱収縮性包装材料としては、ポリ塩化ビニル系シュリンクフィルム、ポリプロピレン系シュリンクフィルム、ポリエチレン系未架橋シュリンクフィルム、ポリエチレン系架橋シュリンクフィルム等が知られている。
【０００３】
その中で、ポリエチレン系架橋シュリンクフィルムは、ポリ塩化ビニル系シュリンクフィルムのように包装作業時や廃棄焼却時に有害な塩化水素ガスを発生することもなく、また、ポリプロピレン系シュリンクフィルム、ポリエチレン系未架橋シュリンクフィルムに比べ、収縮包装仕上がり性に優れるという特徴を有していることから、食品、化粧品、薬品、文房具等の収縮包装に広く用いられている。しかしながら、開示されている従来のフィルム（特許文献１〜５）では、静電シール包装機で小型容器を包装する時など、包装機の製袋条件の制限で製袋の余裕率を通常よりも大きくしなければならない場合や、コーナーシワを極力無くす目的で製袋の余裕率を通常よりも大きくする場合などに、収縮包装体がタイトに仕上がらず、収縮したフィルムと被包装物とのフィット感が不足したり、収縮包装体の天面部分に収縮不足による波状シワが発生し、十分な収縮包装仕上がり性が得られないという課題を有していた。ここでいう製袋の余裕率とは、（製袋フィルム周長−被包装物の周長）／被包装物の周長×１００（％）で表されるものであり、通常は１０〜２０％程度であるが、３０〜７０％程度に比較的大きく設定する場合に、前記の様な収縮包装仕上がり性不良が見られていた。
【先行技術文献】
【特許文献】
【０００４】
【特許文献１】特開平５−８４８２６号公報
【特許文献２】特開平５−１６２２７０号公報
【特許文献３】特開平８−１６９０９３号公報
【特許文献４】特開平６−１０６６６８号公報
【特許文献５】特開平１０−２５００１２号公報
【発明の概要】
【発明が解決しようとする課題】
【０００５】
本発明は、包装機の製袋条件の制限、コーナーシワを極力無くす目的等で、包装機での製袋の余裕率を通常よりも大きくする場合においても、収縮したフィルムと被包装物とのフィット感が不足したり、収縮包装体の天面部分に収縮不足による波状のシワが発生すること無く、美麗な収縮包装仕上がり性が得られるポリエチレン系架橋シュリンクフィルムを提供することを課題とするものである。
【課題を解決するための手段】
【０００６】
本発明者らは、かかる課題を解決すべく鋭意検討した結果、本発明に到達したものである。
すなわち、本発明は、密度０．９１５〜０．９３０ｇ／ｃｍ3、ＭＩ（メルトインデックスを示す）０．２〜２．０ｇ／１０分である高圧法により製造される長鎖分岐を有する低密度ポリエチレン（以下、低密度ポリエチレン（Ａ）と記す）２０〜９０重量部、密度０．８６５〜０．９２５ｇ／ｃｍ3、ＭＩ０．５〜４．０ｇ／１０分であるエチレン−αオレフィン共重合体（以下、エチレン−αオレフィン共重合体（Ｂ）と記す）１０〜８０重量部からなる樹脂組成物（以下、ブレンド組成物（ａ）と記す）を主成分とする芯層、及び密度０．９１０〜０．９３０ｇ／ｃｍ3、ＭＩ１．０〜３．０ｇ／１０分である直鎖状低密度ポリエチレン（以下、直鎖状低密度ポリエチレン（Ｃ）と記す）を主成分とする両表面層を有する少なくとも３層以上の構成であり、２０〜６０ｋＧｙの電子線照射により架橋せしめ、縦横同時に３〜６倍の延伸加工を行うことによって得られるポリエチレン系架橋シュリンクフィルムを提供し、好ましくは、低密度ポリエチレン（Ａ）の２００℃における溶融張力が１０ｇ以上、ブレンド組成物（ａ）中の低密度ポリエチレン（Ａ）の組成が５０〜９０重量部、更には６０〜８０重量部であり、３０〜４０ｋＧｙの電子線照射により架橋せしめ、２５０℃、２１．６ｋｇ荷重条件でのＭＦＲが７〜２５ｇ／１０分である事を特徴とするポリエチレン系架橋シュリンクフィルムを提供するものである。
【発明の効果】
【０００７】
本発明のポリエチレン系架橋シュリンクフィルムは、高余裕率時の収縮包装仕上がり性に優れた特定の低密度ポリエチレンと、低温収縮性、引裂強度に優れた特定のエチレン−αオレフィン共重合体とのブレンド組成物を主成分とする層を芯層、透明性、滑り性に優れた特定の直鎖状低密度ポリエチレンを主成分とする層を両表面層として積層、電子線照射、延伸することで、包装機の製袋条件の制限により、又コーナーシワを極力無くす目的等により、包装機での製袋の余裕率を通常よりも大きくする場合においても、収縮フィルムと被包装物がタイトで、外観美麗な収縮包装仕上がり性が得られる、という効果を奏する。
【発明を実施するための形態】
【０００８】
以下、本発明を詳細に説明する。
本発明において、芯層の主成分に用いられるブレンド組成物（ａ）の内、低密度ポリエチレン（Ａ）は、密度０．９１５〜０．９３０ｇ／ｃｍ3、ＭＩ０．２〜２．０ｇ／１０分の範囲のもので、高圧法により製造される長鎖分岐を有するポリエチレンからなり、芯層の主成分であるブレンド組成物（ａ）中に２０〜９０重量部配合され、主に、高余裕率時の収縮包装仕上がり性に優れた特徴を付与する作用を成す。高余裕率時の収縮包装仕上がり性に優れた特徴を広い包装条件範囲で発現させる観点から、低密度ポリエチレン（Ａ）は、ブレンド組成物（ａ）中の組成が５０〜９０重量部、更には６０〜８０重量部である事が好ましく、また、２００℃における溶融張力が１０ｇ以上である事が好ましい。
【０００９】
低密度ポリエチレン（Ａ）の密度が０．９１５ｇ／ｃｍ3未満のものは、フィルムの引張弾性率が低くなり、包装機での走行性が低下するので好ましくなく、０．９３０ｇ／ｃｍ3 を超えると低温収縮性が不十分であるため好ましくない。ＭＩが０．２ｇ／１０分未満のものは、押出時のモーター負荷が増大するため好ましくなく、２．０ｇ／１０分を超えると延伸加工性や耐熱性が低下するので好ましくない。またブレンド組成物（ａ）中の組成が２０重量部未満では、高余裕率時の収縮包装仕上がり性や、収縮トンネル内でのフィルムの耐熱性が低下するので好ましくなく、９０重量部を超えると低温収縮性や引裂強度が低下するため好ましくない。
【００１０】
本発明の芯層の主成分に用いられるブレンド組成物（ａ）の内、エチレン−αオレフィン共重合体（Ｂ）は、密度０．８６５〜０．９２５ｇ／ｃｍ3、ＭＩ０．５〜４．０ｇ／１０分の範囲のもので、プロピレン、ブテン−１、ペンテンー１、ヘキセン−１、ヘプテン−１、オクテン−１、４−メチルペンテン−１から成る群から選ばれた１種又は２種以上のα−オレフィンとエチレンとの共重合体からなり、ブレンド組成物（ａ）中に１０〜８０重量部配合され、主に低温収縮性、引裂強度を付与する作用を成す。
【００１１】
エチレン−αオレフィン共重合体（Ｂ）の密度が、０．８６５ｇ／ｃｍ3未満のものは、フィルムの引張弾性率が低くなり、包装機での走行性が低下するので好ましくなく、０．９２５ｇ／ｃｍ3 を超えると低温収縮性が不十分であるため好ましくない。ＭＩが０．５ｇ／１０分未満のものは、押出時のモーター負荷が増大するため好ましくなく、４．０ｇ／１０分を超えると延伸加工性、耐熱性の低下や、溶断シール時にピンホールやシール開きが発生するため好ましくない。また、ブレンド組成物（ａ）中の組成が１０重量部未満では、低温収縮性や引裂強度が低下するので好ましくなく、８０重量部を超えると、高余裕率時の収縮包装仕上がり性や、収縮トンネル内でのフィルムの耐熱性が低下するので好ましくない。
【００１２】
本発明の両表面層に主成分として用いる直鎖状低密度ポリエチレン（Ｃ）は、密度０．９１０〜０．９３０ｇ／ｃｍ3、ＭＩ１．０〜３．０ｇ／１０分の範囲のものであり、主に滑り性、透明性を付与する作用を成す。
密度が０．９１０ｇ／ｃｍ3未満のものは滑り性、耐熱性が低下するため好ましくなく、０．９３０ｇ／ｃｍ3 を超えるとヒートシール性が低下するため好ましくない。ＭＩが１．０ｇ／１０分未満の場合や、３．０ｇ／１０分を超える場合には、透明性が低下するので好ましくない。
【００１３】
両表面層及び／又は芯層は、本発明の目的に支障をきたさない範囲であれば、他の樹脂を混合することもできる。たとえば、両表面層にはブレンド組成物（ａ）を混合して、芯層には直鎖状低密度ポリエチレン（Ｃ）を混合して用いる事が出来、これにより、要求される特性に応じて諸物性の調整を行う事が出来、またトリムや格外品等の再利用樹脂を混合使用する事も出来る。
【００１４】
本発明の層構成は、少なくとも３層以上の層構成であり、例えば（ｂ）／（ａ）／（ｂ）の３層構成、（ｂ）／（ａ）＋（ｂ）／（ａ）／（ａ）＋（ｂ）／（ｂ）、（ｂ）／（ａ）／（ａ）＋（ｂ）／（ａ）／（ｂ）等の５層構成が挙げられる。
中でも、（ａ）＋（ｂ）層を設けた層構成は、諸物性の調整や再利用樹脂の混合使用がやりやすくなり、好適である。（ａ）＋（ｂ）層における、ブレンド組成物（ａ）と直鎖状低密度ポリエチレン（Ｃ）の混合比率は、本発明の目的に支障をきたさない範囲であれば、特に制限はない。
【００１５】
本発明の各層の厚み構成比については特に限定されないが、芯層の厚み比率が全体厚みに対し４０〜８０％の範囲内であることが好ましい。芯層の厚み比率が４０％未満では高余裕率時の収縮包装仕上がり性が低下し易くなるので好ましくなく、８０％を超えると、フィルムの引張弾性率が低くなり、包装機での走行性が低下し易くなるので好ましくない。フィルムの全体厚みも特に限定されないが、熱収縮性包装材料用途としては７〜３５μｍであることが好ましい。
【００１６】
本発明の目的に支障をきたさない範囲であれば、滑剤、ブロッキング防止剤、帯電防止剤、防曇剤、酸化防止剤等の添加剤がそれぞれの有効な作用を具備させる目的で適宜使用することができる。
【００１７】
本発明における架橋処理としては、２０〜６０ｋＧｙの範囲の電子線をフィルムに照射することにより成されるものであり、更には３０〜４０ｋＧｙの範囲が好ましい。２０ｋＧｙ未満では、耐熱性、延伸加工性の低下や、溶断シール時にピンホールやシール開きが発生するため好ましくなく、６０ｋＧｙを超えると溶断カット性が低下するので好ましくない。
【００１８】
本発明において、２０〜６０ｋＧｙの範囲の電子線架橋処理後、延伸して得られるフィルムの２５０℃、２１．６ｋｇ荷重条件でのＭＦＲ（以下、ＭＦＲＨと記す）は、７〜２５ｇ／１０分の範囲であることが好ましい。ＭＦＲＨは、原料種や線量の組み合わせによって変化するが、７ｇ／１０分未満では溶断カット性が低下し易くなるため好ましくなく、２５ｇ／１０分を超えると、熱収縮トンネル内での耐熱性や、嵩高な被包装物を高速で包装するような条件での溶断シール性が低下し易くなるため好ましくない。
【００１９】
本発明において、架橋処理によって得られる各層の架橋度については、各層ともに同等であることが好ましい。各層の架橋度や溶融粘度が違いすぎると、透明性が低下し易く、好ましくない。
各層の架橋度を合わせる目的での、架橋助剤、架橋抑制剤等の添加や、加速電圧の調整等については、本発明の目的に支障をきたさない範囲であれば、行っても何ら問題ない。
【００２０】
次に、本発明のフィルムの製造方法を示す。前記の樹脂を用いて本発明のフィルムを製造する方法は、公知の縦横同時２軸延伸方法で行うことができ、延伸倍率は縦横とも３〜６倍が好ましい。３倍未満では、モジュラスが低下して収縮トンネル内での製袋フィルムの膨らみが大きいことによる耐熱性不良や、収縮包装後に見られる縦筋状の外観不良が発生するため好ましくなく、６倍を超えると、引裂強度が低下し好ましくない。
以下、３層積層環状製膜延伸の場合を例に挙げ、具体的に説明する。
まず、ブレンド組成物（ａ）を主体とする樹脂組成物を芯層、エチレン−αオレフィン共重合体（Ｃ）を主体とする樹脂組成物を両表面層となるように、３台の押出機により溶融混練し、３層環状ダイより環状に共押出し、延伸することなく一旦急冷固化してチューブ状未延伸フィルムを作製する。次いで、電子線照射装置にて、２０〜６０ｋＧｙの照射条件にて、チューブ状未延伸フィルムの両面に電子線を照射し、架橋チューブ状未延伸フィルムを作製する。得られた架橋チューブ状未延伸フィルムを、チューブラー延伸装置に供給し、高度の配向可能な温度範囲、例えば芯層樹脂の融点以下１０℃よりも低い温度で、好ましくは融点以下１５℃よりも低い温度でチューブ内部にガス圧を適用して膨張延伸により、縦横とも延伸倍率３〜６倍で同時二軸配向を起こさせる。延伸装置から取り出したフィルムは、希望によりアニーリングすることができ、このアニーリングにより保存中の自然収縮を抑制することができる。
【実施例】
【００２１】
以下、実施例により本発明を具体的に説明するが、本発明はこれらの実施例に限定される
ものではない。
なお、実施例及び比較例おける測定及び評価の方法は、以下に示す通りに行った。
１．フィルム厚み：ＪＩＳ−Ｚ１７０９に準じて測定した。
２．厚み比：フィルムの断面を顕微鏡で観察することにより測定した。
３．ヘイズ：ＪＩＳ−Ｋ７１０５に準じて測定した。
４．ＭＩ：ＪＩＳ−Ｋ７２１０に準じて、１９０℃、２．１６ｋｇ荷重条件で測定した。
５．溶融張力：２００℃、せん断速度２７ｓｅｃ-1で孔径２．０９ｍｍ（Ｌ／Ｄ＝３．８）のオリフィスより押し出される溶融状態のストランドを２ｍ／ｍｉｎの速度で引き取るときの引取張力を測定した。
６．ＭＦＲＨ：ＪＩＳ−Ｋ７２１０に準じて、２５０℃、２１．６ｋｇ荷重条件で測定した。
７．引張弾性率：ＪＩＳ−Ｚ７１２７に準じて測定した。
８．１００℃熱収縮率：縦横それぞれ１００ｍｍの正方形に切り取ったフィルムを１００℃のグリセリン浴中に１０秒間浸漬した後、水中で急冷し、縦横それぞれの長さを測定し、数１によりＭＤ、ＴＤの熱収縮率を算出した。
【００２２】
【数１】
2010167762.tif 000002
【００２３】
９．高余裕率条件での収縮包装仕上がり性：協和電機（株）製のL型シール式半折自動包
装機（型式：AT-500）にて、市販のスタンディングチューブを余裕率７０％の条件で
予備包装し、フィルムの耐熱限界５℃手前に設定した収縮トンネル内を１５秒滞留さ
せ、トンネル通過後の包装サンプルの中から無作為に５つを選び、以下の基準で評価
した。
＜評価基準＞
○：収縮フィルムと被包装物とのタイト感は十分あり、また包装サンプルの四隅の角立ちが小さく、小ジワも殆ど無い。
△：収縮フィルムと被包装物とのタイト感は十分あるが、包装サンプルの四隅の角立ちや小ジワが目立つ。
×：収縮フィルムと被包装物とのタイト感が不十分で、特に包装サンプルの天面部分に波シワ状の収縮不足が見られ、外観を損ねる。または、包装時にフィルムが走行不良を起こし、傷などが入って外観を損ねる。
１０．溶断シール性、静電シール性：（株）ハナガタ製のオーバーラップ自動包装機（型式：HP-20SA）にて、一辺１５ｃｍの立方体の箱を４０個／分の包装速度で包装し、フィルムの耐熱限界５℃手前に設定した収縮トンネル内を５秒間滞留させ、トンネル通過後の包装サンプルの中から無作為に１０個を選び、横シールの溶断シール性と縦シールの静電シール性を以下の基準にて評価した。
＜溶断シール性−評価基準＞
○：包装サンプルの溶断シール部に、ピンホールやシール開きが見られない。
×：包装サンプルの溶断シール部に、ピンホールやシール開きが見られる。または、２３０℃以上にシール温度を上げないと溶断出来ない。
＜静電シール性−評価基準＞
○：包装サンプルの静電シール部が開かず、綺麗にシールされている。
×：包装サンプルの静電シール部に開きが見られる。
【００２４】
実施例１
表１に示すように、密度０．９２０ｇ／ｃｍ3、ＭＩ０．３ｇ／１０分、２００℃における溶融張力（以下、Ｆmtと記す）が１７ｇである高圧法により製造される長鎖分岐を有する低密度ポリエチレン（A1）６０重量部、密度０．８８５ｇ／ｃｍ3、ＭＩ１．０ｇ／１０分であるエチレン−オクテン−１共重合体（B1）４０重量部からなる樹脂組成物を芯層とし、密度０．９２０ｇ／ｃｍ3、ＭＩ１．０ｇ／１０分である直鎖状低密度ポリエチレン（C1）を両表面層とし、３台の押出機で溶融混練した後、厚み比が１／５／１になるように各押出機の押出量を設定し、３層環状ダイスにより下向きに共押出した。形成された３層構成チューブを、内側は冷却水が循環している円筒状冷却マンドレルの外表面を摺動させながら、外側は水槽を通すことにより冷却して引き取り、未延伸フィルムを得た。このチューブ状未延伸フィルムの両面に、日新ハイボルテージ社製の電子線照射装置を用いて、４０ｋＧｙの照射条件で電子線照射を行った後、架橋チューブ状未延伸フィルムをチューブラー二軸延伸装置に導き、９０〜１１０℃で縦横それぞれ５倍に延伸し、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００２５】
実施例２
実施例１において、密度０．９１８ｇ／ｃｍ3、ＭＩ０．３ｇ／１０分、Ｆmt２０ｇである高圧法により製造される長鎖分岐を有する低密度ポリエチレン（A2）８０重量部、密度０．８８５ｇ／ｃｍ3、ＭＩ３．６ｇ／１０分であるエチレン−ブテン−１共重合体（B2）２０重量部からなる樹脂組成物を芯層とし、延伸倍率を縦横４倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００２６】
実施例３
実施例１において、厚み比を１／８／１にした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００２７】
実施例４
実施例１において、密度０．９２２ｇ／ｃｍ3、ＭＩ０．４ｇ／１０分、Ｆmt１９ｇである高圧法により製造される長鎖分岐を有する低密度ポリエチレン（A3）７０重量部、密度０．８８０ｇ／ｃｍ3、ＭＩ０．８ｇ／１０分であるエチレン−オクテン−１共重合体（B3）３０重量部からなる樹脂組成物を芯層とし、密度０．９１３ｇ／ｃｍ3、ＭＩ２．４ｇ／１０分である直鎖状低密度ポリエチレン（C2）を両表面層として、照射条件を３０ｋＧｙ、延伸倍率を縦横４．５倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００２８】
実施例５
実施例１において、密度０．９１８ｇ／ｃｍ3、ＭＩ０．３ｇ／１０分、Ｆmt２０ｇである高圧法により製造される長鎖分岐を有する低密度ポリエチレン（A2）６０重量部、密度０．９１０ｇ／ｃｍ3、ＭＩ０．８ｇ／１０分であるエチレン−オクテン−１共重合体（B4）４０重量部からなる樹脂組成物を芯層とし、延伸倍率を縦横４倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００２９】
実施例６
実施例１において、密度０．９２２ｇ／ｃｍ3、ＭＩ０．４ｇ／１０分、Ｆmt１９ｇである高圧法により製造される長鎖分岐を有する低密度ポリエチレン（A3）４０重量部、密度０．８８０ｇ／ｃｍ3、ＭＩ０．８ｇ／１０分であるエチレン−オクテン−１共重合体（B3）６０重量部からなる樹脂組成物を芯層とし、厚み比を１／４／１、延伸倍率を縦横４．５倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３０】
実施例７
実施例１において、密度０．９２０ｇ／ｃｍ3、ＭＩ０．３ｇ／１０分、Ｆmt１７ｇである高圧法により製造される長鎖分岐を有する低密度ポリエチレン（A1）４０重量部、密度０．８８５ｇ／ｃｍ3、ＭＩ１．０ｇ／１０分であるエチレン−オクテン−１共重合体（B1）６０重量部からなる樹脂組成物を芯層とし、照射条件を５０ｋＧｙとした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３１】
実施例８
実施例１において、密度０．９１８ｇ／ｃｍ3、ＭＩ０．３ｇ／１０分、Ｆmt２０ｇである高圧法により製造される長鎖分岐を有する低密度ポリエチレン（A2）４０重量部、密度０．８８０ｇ／ｃｍ3、ＭＩ０．８ｇ／１０分であるエチレン−オクテン−１共重合体（B3）６０重量部からなる樹脂組成物を芯層とし、厚み比を１／４／１、照射条件を６０ｋＧｙ、フィルム厚みを１９μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３２】
実施例９
実施例１において、密度０．９２２ｇ／ｃｍ3、ＭＩ０．４ｇ／１０分、Ｆmt１９ｇである高圧法により製造される長鎖分岐を有する低密度ポリエチレン（A3）３０重量部、密度０．８８０ｇ／ｃｍ3、ＭＩ０．８ｇ／１０分であるエチレン−オクテン−１共重合体（B3）７０重量部からなる樹脂組成物を芯層とし、厚み比を１／４／１、延伸倍率を縦横４．５倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３３】
実施例１０
実施例１において、密度０．９２０ｇ／ｃｍ3、ＭＩ０．３ｇ／１０分、Ｆmt１７ｇである高圧法により製造される長鎖分岐を有する低密度ポリエチレン（A1）３０重量部、密度０．８８５ｇ／ｃｍ3、ＭＩ１．０ｇ／１０分であるエチレン−オクテン−１共重合体（B1）７０重量部からなる樹脂組成物を芯層とし、照射条件を５０ｋＧｙ、フィルム厚みを１３μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３４】
実施例１１
実施例１において、密度０．９１８ｇ／ｃｍ3、ＭＩ０．３ｇ／１０分、Ｆmt２０ｇである高圧法により製造される長鎖分岐を有する低密度ポリエチレン（A2）３０重量部、密度０．８８０ｇ／ｃｍ3、ＭＩ０．８ｇ／１０分であるエチレン−オクテン−１共重合体（B3）７０重量部からなる樹脂組成物を芯層とし、厚み比を１／４／１、照射条件を６０ｋＧｙ、フィルム厚みを１１μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３５】
実施例１２
実施例１において、密度０．９２２ｇ／ｃｍ3、ＭＩ０．４ｇ／１０分、Ｆmt１９ｇである高圧法により製造される長鎖分岐を有する低密度ポリエチレン（A3）２０重量部、密度０．８８０ｇ／ｃｍ3、ＭＩ０．８ｇ／１０分であるエチレン−オクテン−１共重合体（B3）８０重量部からなる樹脂組成物を芯層とし、延伸倍率を縦横４倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３６】
実施例１３
実施例１において、密度０．９２０ｇ／ｃｍ3、ＭＩ０．３ｇ／１０分、Ｆmt１７ｇである高圧法により製造される長鎖分岐を有する低密度ポリエチレン（A1）２０重量部、密度０．８８５ｇ／ｃｍ3、ＭＩ１．０ｇ／１０分であるエチレン−オクテン−１共重合体（B1）８０重量部からなる樹脂組成物を芯層とし、照射条件を５０ｋＧｙとした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３７】
実施例１４
実施例１において、密度０．９２０ｇ／ｃｍ3、ＭＩ０．３ｇ／１０分、Ｆmt１７ｇである高圧法により製造される長鎖分岐を有する低密度ポリエチレン（A1）５０重量部、密度０．８８５ｇ／ｃｍ3、ＭＩ１．０ｇ／１０分であるエチレン−オクテン−１共重合体（B1）５０重量部からなる樹脂組成物を芯層とし、密度０．９１３ｇ／ｃｍ3、ＭＩ２．４ｇ／１０分である直鎖状低密度ポリエチレン（C2）を両表面層として、延伸倍率を縦横４．５倍、フィルム厚みを１７μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３８】
実施例１５
実施例１において、密度０．９２０ｇ／ｃｍ3、ＭＩ０．３ｇ／１０分、Ｆmt１７ｇである高圧法により製造される長鎖分岐を有する低密度ポリエチレン（A1）５０重量部、密度０．８８５ｇ／ｃｍ3、ＭＩ１．０ｇ／１０分であるエチレン−オクテン−１共重合体（B1）５０重量部からなる樹脂組成物を芯層とし、密度０．９１３ｇ／ｃｍ3、ＭＩ２．４ｇ／１０分である直鎖状低密度ポリエチレン（C2）を両表面層として、厚み比を１／４／１、照射条件を５０ｋＧｙとした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００３９】
実施例１６
実施例１において、密度０．９２０ｇ／ｃｍ3、ＭＩ０．３ｇ／１０分、Ｆmt１７ｇである高圧法により製造される長鎖分岐を有する低密度ポリエチレン（A1）５０重量部、密度０．８８５ｇ／ｃｍ3、ＭＩ１．０ｇ／１０分であるエチレン−オクテン−１共重合体（B1）５０重量部からなる樹脂組成物を芯層とし、密度０．９１３ｇ／ｃｍ3、ＭＩ２．４ｇ／１０分である直鎖状低密度ポリエチレン（C2）を両表面層として、照射条件を６０ｋＧｙ、フィルム厚みを１３μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００４０】
実施例１７
実施例１において、密度０．９２０ｇ／ｃｍ3、ＭＩ０．３ｇ／１０分、Ｆmt１７ｇである高圧法により製造される長鎖分岐を有する低密度ポリエチレン（A1）６０重量部、密度０．８７０ｇ／ｃｍ3、ＭＩ１．８ｇ／１０分であるエチレン−プロピレン共重合体（B5）４０重量部からなる樹脂組成物を芯層とし、密度０．９１３ｇ／ｃｍ3、ＭＩ２．４ｇ／１０分である直鎖状低密度ポリエチレン（C2）を両表面層として、照射条件を５０ｋＧｙ、延伸倍率を縦横４倍とした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００４１】
実施例１８
実施例１において、密度０．９２０ｇ／ｃｍ3、ＭＩ０．３ｇ／１０分、Ｆmt１７ｇである高圧法により製造される長鎖分岐を有する低密度ポリエチレン（A1）６０重量部、密度０．８７０ｇ／ｃｍ3、ＭＩ１．８ｇ／１０分であるエチレン−プロピレン共重合体（B5）４０重量部からなる樹脂組成物を芯層とし、密度０．９１３ｇ／ｃｍ3、ＭＩ２．４ｇ／１０分である直鎖状低密度ポリエチレン（C2）を両表面層として、厚み比を１／８／１、照射条件を６０ｋＧｙ、延伸倍率を縦横４．５倍、フィルム厚みを１１μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００４２】
実施例１９
実施例１において、密度０．９１８ｇ／ｃｍ3、ＭＩ０．３ｇ／１０分、Ｆmt２０ｇである高圧法により製造される長鎖分岐を有する低密度ポリエチレン（A2）３０重量部、密度０．９２０ｇ／ｃｍ3、ＭＩ１．０ｇ／１０分であるエチレン−オクテン−１共重合体（B6）７０重量部からなる樹脂組成物を芯層とし、照射条件を５０ｋＧｙとした以外は、実施例１と同様の方法で、フィルム厚み１５μｍの積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００４３】
実施例２０
実施例１において、密度０．９１８ｇ／ｃｍ3、ＭＩ０．３ｇ／１０分、Ｆmt２０ｇである高圧法により製造される長鎖分岐を有する低密度ポリエチレン（A2）５０重量部、密度０．９２０ｇ／ｃｍ3、ＭＩ１．０ｇ／１０分であるエチレン−オクテン−１共重合体（B6）５０重量部からなる樹脂組成物を芯層とし、照射条件を５０ｋＧｙ、延伸倍率を縦横４倍、フィルム厚みを１９μｍとした以外は、実施例１と同様の方法で、積層二軸延伸フィルムを得た。
表１に示すように、得られたフィルムは、高余裕率条件での収縮包装仕上がり性に優れるもので、収縮フィルムと被包装物とのタイト感は十分あり、四隅の角やコーナーシワが目立たない外観美麗な収縮包装体が得られた。その他、ヘイズ、引張弾性率、１００℃熱収縮率、溶断シール性、静電シール等の特性も良好であった。
【００４４】
比較例１
実施例１において、密度０．９２０ｇ／ｃｍ3、ＭＩ０．３ｇ／１０分、Ｆmt１７ｇである高圧法により製造される長鎖分岐を有する低密度ポリエチレン（A1）１０重量部、密度０．８８５ｇ／ｃｍ3、ＭＩ１．０ｇ／１０分であるエチレン−オクテン−１共重合体（B1）９０重量部からなる樹脂組成物を芯層とした以外は、実施例１と同様の方法で、フィルム厚み１５μｍの積層二軸延伸フィルムを得た。
表２に示すように、得られたフィルムは、高余裕率時の収縮包装仕上がり性に劣るものであり、収縮フィルムと被包装物とのタイト感が不十分で、特に包装サンプルの天面部分に波シワ状の収縮不足が見られ、外観を損ねる結果であった。
【００４５】
比較例２
実施例１において、密度０．９２０ｇ／ｃｍ3、ＭＩ０．３ｇ／１０分、Ｆmt１７ｇである高圧法により製造される長鎖分岐を有する低密度ポリエチレン（A1）９５重量部、密度０．８８５ｇ／ｃｍ3、ＭＩ１．０ｇ／１０分であるエチレン−オクテン−１共重合体（B1）５重量部からなる樹脂組成物を芯層とした以外は、実施例１と同様の方法で、フィルム厚み１５μｍの積層二軸延伸フィルムを得た。
表２に示すように、得られたフィルムは、収縮包装仕上がり性に劣るもので、収縮フィルムと被包装物とのタイト感は十分あったが、低温収縮性が劣るため、収縮包装体の四隅の角立ちやコーナーシワが目立ち、外観を損ねる結果であった。
【００４６】
比較例３
実施例１において、密度０．８８５ｇ／ｃｍ3、ＭＩ１．０ｇ／１０分であるエチレン−オクテン−１共重合体（C3）を両表面層とし、照射条件を５０ｋＧｙとして、延伸倍率を縦横４倍とした以外は、実施例１と同様の方法で、フィルム厚み１５μｍの積層二軸延伸フィルムを得た。
表２に示すように、得られたフィルムは、滑り性が良くないため、包装機でのフィルムの走行トラブルが散発し、収縮包装体に傷が入って外観を損ねる結果であった。
【００４７】
比較例４
実施例１において、密度０．９３５ｇ／ｃｍ3、ＭＩ２．０ｇ／１０分であるエチレン−ヘキセン−１共重合体（C4）を両表面層とし、照射条件を６０ｋＧｙ、延伸倍率を縦横４倍とした以外は、実施例１と同様の方法で、フィルム厚み１５μｍの積層二軸延伸フィルムを得た。
表２に示すように、得られたフィルムは、静電シール性が悪く、収縮トンネル内で静電シール部が熱融着不足によりシール開きするトラブルが散発した。
【００４８】
比較例５
実施例１において、密度０．９２３ｇ／ｃｍ3、ＭＩ３．８ｇ／１０分、Ｆmt５ｇである高圧法により製造される長鎖分岐を有する低密度ポリエチレン（A4）６０重量部、密度０．８８５ｇ／ｃｍ3、ＭＩ１．０ｇ／１０分であるエチレン−オクテン−１共重合体（B1）４０重量部からなる樹脂組成物を芯層とした以外は、実施例１と同様の方法で、フィルム厚み１５μｍの積層二軸延伸フィルムを得た。
表２に示すように、得られたフィルムは、収縮包装仕上がり性に劣るもので、収縮フィルムと被包装物とのタイト感は十分あったが、収縮トンネル内でのフィルムの耐熱性が劣るため、収縮包装体の四隅の角立ちやコーナーシワが目立ち、外観を損ねる結果であった。
【００４９】
比較例６
実施例１において、密度０．９２０ｇ／ｃｍ3、ＭＩ０．３ｇ／１０分、Ｆmt１７ｇである高圧法により製造される長鎖分岐を有する低密度ポリエチレン（A1）６０重量部、密度０．８６２ｇ／ｃｍ3、ＭＩ１．２ｇ／１０分であるエチレン−オクテン−１共重合体（B7）４０重量部からなる樹脂組成物を芯層とし、延伸倍率を縦横４倍とした以外は、実施例１と同様の方法で、フィルム厚み１５μｍの積層二軸延伸フィルムを得た。
表３に示すように、得られたフィルムは、引張弾性率が低いため、包装機でのフィルムの走行トラブルが散発し、収縮包装体に傷が入って外観を損ねる結果であった。
【００５０】
比較例７
実施例１において、密度０．９２０ｇ／ｃｍ3、ＭＩ０．３ｇ／１０分、Ｆmt１７ｇである高圧法により製造される長鎖分岐を有する低密度ポリエチレン（A1）６０重量部、密度０．９３０ｇ／ｃｍ3、ＭＩ１．０ｇ／１０分であるエチレン−オクテン−１共重合体（B8）４０重量部からなる樹脂組成物を芯層とした以外は、実施例１と同様の方法で、フィルム厚み１５μｍの積層二軸延伸フィルムを得た。
表３に示すように、得られたフィルムは、収縮包装仕上がり性に劣るもので、収縮フィルムと被包装物とのタイト感は十分あったが、低温収縮性が劣るため、収縮包装体の四隅の角立ちやコーナーシワが目立ち、外観を損ねる結果であった。
【００５１】
比較例８
実施例１において、照射条件を７０ｋＧｙとした以外は、実施例１と同様の方法で、フィルム厚み１５μｍの積層二軸延伸フィルムを得た。
表３に示す様に、得られたフィルムは、２５０℃、２１．６ｋｇ荷重条件のＭＦＲが３ｇ／１０分と低く、包装機での溶断カット性が劣るものであった。
【００５２】
【表１】
2010167762.tif 000003
【００５３】
【表２】
2010167762.tif 000004
【００５４】
【表３】
2010167762.tif 000005
【００５５】
【表４】
2010167762.tif 000006
【００５６】
【表５】
2010167762.tif 000007
【００５７】
【表６】
2010167762.tif 000008
【産業上の利用可能性】
【００５８】
本発明の熱収縮性包装材料は、包装機の製袋条件の制限により、又コーナーシワを極力無くす目的等により、包装機での製袋の余裕率を通常よりも大きくする場合においても、収縮フィルムと被包装物がタイトで、外観美麗な収縮包装仕上がり性が得られるポリエチレン系架橋シュリンクフィルムとして好適に用いることができる。